【事件の表示】
　特許第３２２３８６１号「静電荷像現像用トナー、静電荷像現像剤および画像形成方法」の請求項１ないし１５に係る特許に対する特許異議の申立てについて、次のとおり決定する。
【結　論】
　訂正を認める。
　特許第３２２３８６１号の請求項１ないし１５に係る特許を維持する。
【理　由】
Ｉ　手続きの経緯
　本件特許第３２２３８６１号の請求項１〜１５に係る発明は、平成９年１０月１６日（優先権主張　平成９年６年２３日）に出願され、平成１３年８月２４日に特許の設定登録がなされ、その後、近藤武より特許異議の申立がなされ、取消理由通知がなされ、その指定期間内である平成１４年９月３０日に訂正請求がなされたものである。
　　　
II　訂正の適否についての判断
　本件訂正請求は本件特許明細書を訂正明細書のとおりに訂正することを求めるものであり、訂正の内容は次のとおりである。
１　訂正の内容
（ａ）特許請求の範囲、請求項１に記載の「・・・結着樹脂と脂肪族炭化水素−炭素数９以上の芳香族炭化水素共重合体石油樹脂とを含有する」を「・・・結着樹脂（ただし、ガラス転移温度が４０℃以上の硬質部分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合石油樹脂（ただし、脂肪族炭化水素がジシクロペンタジエンであるものを除く）とを含有する」と訂正するする。
（ｂ）同請求項１３に記載の「・・・結着樹脂と脂肪族炭化水素−炭素数９以上の芳香族炭化水素共重合体石油樹脂とを含有する」を「・・・結着樹脂（ただし、ガラス転移温度が４０℃以上の硬質部分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合石油樹脂（ただし、脂肪族炭化水素がジシクロペンタジエンであるものを除く）とを含有する」と訂正する。
（ｃ）同請求項１５に記載の「・・・結着樹脂と脂肪族炭化水素−炭素数９以上の芳香族炭化水素共重合体石油樹脂とを含有する」を「・・・結着樹脂（ただし、ガラス転移温度が４０℃以上の硬質部分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合体石油樹脂（ただし、脂肪族炭化水素がジシクロペンタジエンであるものを除く）とを含有する」と訂正する。
（ｄ）上記の各訂正に係る箇所に相当する発明の詳細な説明の箇所（明細書の段落【0007】〜【0009】、【0012】〜【0016】）を上記と同様に訂正する。
　　　
２　訂正の目的の適否、新規事項の有無、及び特許請求の範囲の実質上の拡張又は変更の存否
　訂正（ａ）は、訂正前の請求項１において、結着樹脂から「ガラス転移温度が４０℃以上の硬質部分とガラス転移温度が０℃以下の軟質成分とからなる実質的に非晶質のブロック共重合体或いはグラフト共重合体の１種又は２種以上の混合物」を除くものであり、また脂肪族炭化水素−炭素数９以上の芳香族炭化水素共重合石油樹脂において脂肪族炭化水素が「ジシクロペンタジエン」であるものを除くものであるから特許請求の範囲の減縮を目的とするものに該当する。
　訂正（ｂ）、（ｃ）は、請求項１３、１５において、訂正（ａ）と同内容の訂正をするものであるから、特許請求の範囲の減縮を目的とするものに該当する。
　訂正（ｄ）は、訂正（ａ）〜（ｃ）による特許請求の範囲の減縮に伴い、特許請求の範囲と発明の詳細な説明の記載との間に生じた不整合を正すものであり、明りょうでない記載の釈明を目的とする訂正に該当する。
　そして、訂正（ａ）〜（ｄ）は、願書に添付した明細書に記載の事項の範囲内ものであり、また、該訂正は実質上特許請求の範囲を拡張し又は変更するものではない。
　　　　
３　訂正の適否の結論
　以上のとおりであるから、上記訂正は、特許法第１２０条の４第２項及び同条第３項において準用する特許法第１２６条第２項及び第３項の規定に適合するので、当該訂正を認める。
　　　
III　特許異議申立てについて
１　本件発明
　本件の請求項１〜１５に係る発明は、訂正明細書の特許請求の範囲、請求項１〜１５に記載された次のとおりのものである。
「【請求項１】着色剤と結着樹脂（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合石油樹脂（ただし、脂肪族炭化水素がジシクロペンタジエンであるものを除く）とを含有することを特徴とする静電荷像現像用トナー。
【請求項２】ワックスを含有することを特徴とする請求項１に記載の静電荷像現像用トナー。
【請求項３】前記ワックスのＤＳＣにおける吸収熱量ピークが７０乃至１００℃の範囲にあることを特徴とする請求項２に記載の静電荷像現像用トナー。
【請求項４】共重合石油樹脂が、結着樹脂１００重量部に対して、２乃至５０重量部含有していることを特徴とする請求項１に記載の静電荷像現像用トナー。
【請求項５】共重合石油樹脂が、８０乃至１７０℃の環球式軟化点を有することを特徴とする請求項１に記載の静電荷像現像用トナー。
【請求項６】結着樹脂が、ポリエステル樹脂であることを特徴とする請求項１に記載の静電荷像現像用トナー。
【請求項７】結着樹脂がポリエステル樹脂であることを特徴とする請求項３に記載の静電荷像現像用トナー。
【請求項８】結着樹脂の軟化点が８０乃至１５０℃、ガラス転移温度が５乃至７５℃であることを特徴とする請求項１に記載の静電荷像現像用トナー。
【請求項９】ワックスが、結着樹脂１００重量部に対して、０．１乃至２０重量部含有していることを特徴とする請求項２に記載の静電荷像現像用トナー。
【請求項１０】脂肪族炭化水素−炭素数９以上の芳香族炭化水素共重合石油樹脂の、芳香族炭化水素モノマー量と脂肪族炭化水素モノマー量との重量比が９９：１〜５０：５０であることを特徴とする請求項１に記載の静電荷像現像用トナー。
【請求項１１】脂肪族炭化水素−炭素数９以上の芳香族炭化水素共重合石油樹脂が、脂肪族炭化水素成分としてイソプレン、ピペリレン、２−メチルブテン−１、２−メチルブテン−２から選ばれる少なくとも一種類以上のモノマーと、芳香族炭化水素成分としてビニルトルエン、α−メチルスチレン、インデン、イソプロペニルトルエンから選ばれる少なくとも一種類以上のモノマーとを含有することを特徴とする請求項１または請求項２記載の静電荷像現像用トナー。
【請求項１２】着色剤が磁性体であることを特徴とする請求項１に記載の静電荷像現像用トナー。
【請求項１３】キャリアとトナーとからなる静電荷像現像剤において、該トナーが着色剤と結着樹脂（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合石油樹脂（ただし、脂肪族炭化水素がジシクロペンタジエンであるものを除く）とを含有することを特徴とする静電荷像現像剤。
【請求項１４】キャリアが、樹脂被覆層を有していることを特徴とする請求項１３に記載の静電荷像現像剤。
【請求項１５】静電潜像保持体と静電潜像を形成する工程、現像剤担持体上の現像剤層を用いて前記静電潜像保持体上の静電潜像を顕像化する工程を有する画像形成方法において、前記現像剤が、着色剤と結着樹脂（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）と脂肪族炭化水素−炭素数９以上の芳香族炭化水素共重合石油樹脂（ただし、脂肪族炭化水素がジシクロペンタジエンであるものを除く）とを含有することを特徴とする画像形成方法。」
（なお、訂正後の請求項１〜１５に係る発明を、以下、項番号順に「第１発明」、「第２発明」・・・「第１５発明」のようにいう。）
　　　
２　特許異議申立ての理由の概要
　異議申立人・近藤武は、
甲第１号証：　特開平４−２５７８６８号公報（取消理由通知の刊行物１）
甲第２号証：　「オリゴマーハンドブック」　昭和５２年３月３１日、（株）化学工業日報社、３２３〜３４９頁（同刊行物３）
甲第３号証：　特開昭５７−３２４４７号公報（同刊行物２）　
甲第４号証：　「最近の電子写真現像システムと　トナー材料の開発・実用化　総合技術資料集」昭和６０年９月３０日、日本科学情報（株）出版部、１７４〜１７７頁（同刊行物４）
参考資料甲１：　特開平８−２７８６５８号公報（同刊行物５）
参考資料甲２：　特開平９−１３８５２５号公報
参考資料甲３：　オンライン検索システムＳＴＮ　Internatinal検索結果
参考資料甲４：　「化審法　化学物質　改訂第２版」１９９４年３月１６日、（株）化学工業日報社、５９２，５９３，１６８４，１６８５頁
参考資料甲５：　ＦＴＲ（高級炭化水素樹脂）カタログ（三井化学株式会社）
参考資料甲６：　Product　Line　商品リスト　産業用商品版、三洋化成工業株式会社、５７，５８頁
を提出して、
　訂正前の本件請求項１〜１５に係る発明は、甲第１号証あるいは甲第３号証に記載された発明と同一であるか、甲第１〜４号証に記載された発明に基づいて当業者が容易に発明をすることができたものであるから、特許法第２９条第１項第３号の規定または同条第２項の規定により特許を受けることができず、本件特許は取り消されるべきである旨主張している。
　当審においては、
刊行物１　特開平４−２５７８６８号
刊行物２　特開平５７−３２４４７号公報
刊行物３　「オリゴマーハンドブック」　昭和５２年３月３１日、（株）化学工業日報社、３２３〜３４９頁
刊行物４　「最近の電子写真現像システムと　トナー材料の開発・実用化　総合技術資料集」昭和６０年９月３０日、日本科学情報（株）出版部、１７４〜１７７頁
刊行物５　特開平８−２７８６５８号公報
参考資料甲３〜同甲６　上記と同じ、
を示して、
　訂正前の本件請求項１〜１０発明は、刊行物１又は２に記載された発明であるから、その特許は、特許法第２９条第１項第３号の規定に違反して特許された、また、訂正前の本件請求項１〜１５発明は、刊行物１〜５号証に記載された発明に基づいて当業者が容易に発明をすることができたものであるから、その特許は、特許法第２９条第２項の規定に違反してされた、という趣旨の取消理由通知を通知した。
　　　
３　上記甲第１〜４号証及び上記刊行物等の記載事項
　甲第１号証（刊行物１と同じ）には、「結着樹脂成分中に芳香族石油樹脂を含有することを特徴とする電子写真用粉体トナー組成物。」（特許請求の範囲、請求項１）と記載され、該発明の目的はトナーの耐熱性能を向上させ、粉砕性を高め生産における省力化、低コスト化を可能にすること（段落【0005】）、石油樹脂はＣ７〜Ｃ１０系芳香族石油樹脂が好ましく、石油樹脂の例としては「ベトコール１３０」（東ソー（株）製）、「ネオポリマー１３０」（日本合成樹脂（株）製）、「ペトロジン３０」（三井石油化学（株）製）等が挙げられること（段落【0007】）、トナーに使用する他の構成成分は着色剤、帯電制御剤等であること（段落【0012】）、種々のワックス類が必要に応じて使用されること（段落【0015】）が記載されている。また「実施例１」では芳香族石油樹脂として「ＮＰ−１４０」（日本石油化学社製）を、「実施例２」では「ＮＰ−１６０」を、「実施例３」では「ＮＰ−１５０」を用いそれぞれトナーＡ、Ｂ、Ｃを得たこと（段落【0017】）、各実施例で得たトナーＡ、Ｂ、Ｃは、粉砕性、耐熱性が向上したこと（４頁の第１表）が記載されている。
　甲第２号証（刊行物３と同じ）には、石油樹脂はＣ５留分およびＣ６〜Ｃ１１留分のＢＴＸ抽出残留分（通常Ｃ９留分という）を原料としていること（３２４頁）、芳香族系（Ｃ９系）には商品として「ペトロジン」、「ネオポリマー」、「ベトコール」があること（３２４頁、表７．１）、Ｃ９系石油樹脂の原料は分解油中の沸点１４０〜２２０℃のＣ９〜１０留分であること（３４２頁）、この留分は通常４０〜６０％の不飽和炭化水素を含み、これが重合可能成分であること（３４２〜３４３頁）、不飽和炭化水素は大部分がＣ９不飽和芳香族であり、シクロペンタジエンなどが含まれ、この他に共役ジオレフィンなどの微量成分が含まれること（３４３頁）が記載されている。「表７．１２　Ｃ９分解油留分の成分」（３４４頁）の「不飽和化合物」欄には、スチレン、インデン等と共にシクロペンタジエンが記載されている。
　甲第３号証（刊行物２と同じ）には、トナー組成物に関して記載され、トナー組成物の結着樹脂が、特許請求の範囲１項に記載の（Ａ）、（Ｂ）、（Ｃ）三成分を必須成分として含むこと、（Ａ）成分は「ガラス転移温度が４０℃以上の硬質成分とガラス転移温度が０℃以下の軟質成分とから成る実質的に非晶質のブロック共重合体或いはグラフト共重合体の１種又は２種以上の混合物」であること（同１項）、（Ａ）の硬質部分の例は、スチレン系重合体、アクリル酸の単独重合体あるいは他の重合性単量体との共重合体等であること（４頁右上欄１４行〜左下欄８行）、（Ｂ）成分の例は、（Ａ）の硬質成分と同じ重合体及び共重合体、石油樹脂等であること（４頁右下欄１〜３行）が記載されている。「実施例３」には、スチレン−ブチルメタクリレート（成分Ｂ）、石油樹脂（商品名ＦＴＲ−６１１０（三井石油化学製）成分Ｂ）、ブタジエン系グラフト共重合体（成分Ａ）等を用いトナーを得たことが記載（７頁右下欄〜８頁左上欄）されている。
　甲第４号証（刊行物４と同じ）には、「３−２定着性」の項において、ポリエステル系トナーバインダーを主バインダーとして用いる場合、一般的にはＴｇが４０〜８０℃、環球法による軟化点が８０〜１５０℃のポリエステルが常用されること（１７５頁）が記載されている。
　刊行物５（特開平８−２７８６５８号公報、参考資料甲１）には、水添石油樹脂を含有する静電荷像現像用トナーに関して記載され、水添石油樹脂として原料が「ジシクロペンタジエン＋芳香族系炭化水素」であるものを用いトナーを作成したことが記載（５〜７頁、実施例４〜１０）されている。
  参考資料甲２（審査で引用した文献）には、画像形成方法に関して記載され、ポリエステル樹脂、水添石油樹脂（軟化点：１１０℃、組成：ジシクロペンタジエン＋芳香族系）、ワックス等を用いトナーを作成したことが記載されている（８〜９頁、実施例７）。
　参考資料甲３は、オンライン検索システムの検索結果であり、「商品名ＦＴＲ−６１１０」のＣＡＳ番号が６４７４２−１６−１であることを示している。
 参考資料甲４（「化審法　化学物質」１９９４年３月１６日）には、ＣＡＳ番号６４７４２−１６−１に対応する官報番号（化審法により化学物質に付される）は（６）−９７０等であること（５９２頁、１６８４頁）、官報番号（６）−１０７２は「石油樹脂（Ｃ４〜５炭化水素留分・Ｃ８〜１０芳香族炭化水素留分共重合体固体）」であること（５９２頁右欄、F104712）等が記載されている。                      
　参考資料甲５は「ＦＴＲ」のカタログであり、「ＦＴＲ−６１１０」は「スチレン系モノマー／脂肪族系モノマー　共重合系」であること（２〜３頁）、ＦＴＲは芳香族系炭化水素樹脂であること、炭化水素樹脂において石油樹脂、水添石油樹脂及びスチレン系樹脂がそれぞれ別に分類されていること（１頁「ＦＴＲの位置付け」）が記載されている
　参考資料甲６（商品リスト）には、「ビスコール５５０−Ｐ」がワックスであることが記載（５８頁）されている。
　　　
４　対比・判断
（１）　特許法第２９条第１，２項違反について
（ａ）「第１発明」について
　甲第１〜４号証及び刊行物５のいずれにも、「第１発明」の特定事項である、静電荷像現像用トナーが「脂肪族炭化水素−炭素数９以上の芳香族炭化水素共重合石油樹脂（ただし、脂肪族炭化水素がジシクロペンタジエンであるものを除く）」（以下、「特定石油樹脂ａ」という。）を含有する点について記載されておらず、示唆もない。
　すなわち、甲第１号証（以下「刊行物１」という。）には、結着樹脂成分中に芳香族石油樹脂（例、「ベトコール１３０」、「ネオポリマー１３０」、「ペトロジン３０」）を含有するトナー組成物が記載されており、甲第２号証によると例示の「ベトコール」等は「Ｃ９系芳香族石油樹脂」であると認められるが、該トナー組成物が「特定石油樹脂ａ」を含むことは記載されておらず、「ベトコール」等が「特定石油樹脂ａ」であるとする根拠も見い出せない。
　申立人が提出した甲第２号証は、Ｃ９系石油樹脂の原料となる分解油の留分（不飽和炭化水素を含む）について説明している。しかし、Ｃ９系芳香族石油樹脂が脂肪族炭化水素（ジシクロペンタジエンを除く）と炭素数９以上の芳香族炭化水素の共重合物であるという記載はないので、「ベトコール」等が「特定石油樹脂ａ」であることは、該証拠により裏付けられていない。
　また、甲第１号証は、石油樹脂の幾つかの例について単に商品名を挙げただけであるから、「炭素数９以上の芳香族炭化水素」と「ジシクロペンタジエンを除く脂肪族炭化水素」とを共重合させて得られる特定の石油樹脂の使用を示唆しているとはいえない。
　甲第２号証（以下「刊行物３」という。）には、石油樹脂の種類等の記載と共に、Ｃ９系石油樹脂の原料となる留分について記載されているが、「特定石油樹脂ａ」は記載されておらず、示唆もない。
　甲第３号証（以下「刊行物２」という。）には、結着樹脂の必須成分の１つである（Ｂ）成分として「石油樹脂（商品名ＦＴＲ−６１１０）」を用いる実施例が記載されているが、該石油樹脂が「特定石油樹脂ａ」であるとする根拠は見い出せない。
　なお、申立人が提出した参考資料甲５によると「ＦＴＲ−６１１０」は「スチレン系樹脂」であるが（２頁）、「スチレン系樹脂」と「石油樹脂」は別の分類に属するものとされている（１頁、分類表）。一方、参考資料甲４における「F104712　石油樹脂（Ｃ４〜５炭化水素留分・Ｃ８〜１０芳香族炭化水素留分共重合体固体）　官１０７２」（５９２頁右欄）の記載から分かるように、「官１０７２」は石油樹脂である。そうである以上、「官１０７２」を参考資料甲５の「ＦＴＲ−６１１０」と結びつけるには無理がある。参考資料甲３も検討したが、結局、刊行物２の「ＦＴＲ−６１１０」が、脂肪族炭化水素とＣ９以上の芳香族炭化水素を共重合させて得られる石油樹脂であるとすることはできない。 
　甲第４号証（以下「刊行物４」という。）には、トナーの結着樹脂として常用されるポリエステルのＴｇ、軟化点等について記載するのみであり、「特定石油樹脂ａ」は記載がなく、示唆もない。
　刊行物５には、芳香族系の石油樹脂を含有する静電荷像現像用トナーが記載されているが、トナーに「特定石油樹脂ａ」を含有させることは記載されていない。実施例において、石油樹脂の原料が「ジシクロペンタジエン＋芳香族系炭化水素」であるという記載（５〜７頁）はあるが、「芳香族炭化水素」と共重合する成分としては単に「ジシクロペンタジエン」を示すだけであるから、「脂肪族炭化水素（ジシクロペンタジエンを除く）」と「芳香族炭化水素」を共重合させて得られる石油樹脂の使用が示唆されているとは言えない。
　そして、「第１発明」においては、請求項１に記載の事項を備えることにより、粉砕性と熱保存性が両立でき、十分な低温定着性を維持したまま耐オフセット性が著しく改善され、粉砕性がよく、フィルミングによる画像欠陥の発生を生じない静電荷像現像用トナーおよび静電荷像現像剤が得られるという効果が奏されるものである。
　したがって、本件の「第１発明」は、刊行物１、２に記載された発明と同一ではなく、また刊行物１〜５に記載された発明に基づいて当業者が容易に発明をすることができたものであるとは認められない。
　なお、参考資料甲２、同６も検討したが、上記判断は左右されない。
　　
（ｂ）「第２発明」〜「第１２発明」について
　上記のとおり、「第１発明」は、刊行物１、２に記載された発明と同一ではなく、また刊行物１〜５に記載された発明に基づいて当業者が容易に発明をすることができたものではないので、「第１発明」の特定事項をすべて引用して、さらに限定を加える「第２発明」〜「第１２発明」も、同じ理由で刊行物１、２に記載された発明と同一ではなく、また刊行物１〜５に記載された発明に基づいて当業者が容易に発明をすることができたものでない。
　　
（ｃ）「第１３発明」、「第１４発明」について
　「第１３発明」及び「第１４発明」は静電荷像現像剤であるが、「第１発明」の成分に関する特定事項をすべて備えるので、上記（ａ）と同じ理由により刊行物１、２に記載された発明と同一ではなく、また刊行物１〜５に記載された発明に基づいて当業者が容易に発明をすることができたものでない。
　　　
（ｄ）「第１５発明」について
　「第１５発明」は、「静電潜像保持体と静電潜像を形成する工程、現像剤担持体上の現像剤層を用いて前記静電潜像保持体上の静電潜像を顕像化する工程を有する画像形成方法」において、請求項１記載のトナー含有成分を含む現像剤を用いるものである。
　「第１５発明」も「第１発明」の成分に関する特定事項をすべて備えるので、上記（ａ）と同じ理由により刊行物１、２に記載された発明と同一ではなく、また刊行物１〜５に記載された発明に基づいて当業者が容易に発明をすることができたものでない。
　　　
IV　むすび
　以上のとおりであるので、異議申立の理由及び証拠、取消理由通知の理由によっては、本件の請求項１〜１５に係る発明の特許を取り消すことができない
　また、他に本件の請求項１〜１５に係る特許を取り消すべき理由を発見しない。
　よって、結論のとおり決定する。
【異議決定日】
平成１５年３月７日（２００３．３．７）
【訂正の要旨】
ア）　請求項１における「結着樹脂」を、「結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
イ）　請求項１における「脂肪族炭化水素−炭素数９以上の芳香族炭化水素共重合石油樹脂」を、「脂肪族炭化水素−炭素数９以上の芳香族炭化水素共重合石油樹脂
（ただし、脂肪族炭化水素がジシクロペンタジエンであるものを除く）
ウ）　請求項１３における「結着樹脂」を、「結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
エ）　請求項１３における「脂肪族炭化水素−炭素数９以上の芳香族炭化水素共重合石油樹脂」を、「脂肪族炭化水素−炭素数９以上の芳香族炭化水素共重合石油樹脂
（ただし、脂肪族炭化水素がジシクロペンタジエンであるものを除く）
オ）　請求項１５における「結着樹脂」を、「結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
カ）請求項１５におけ５る「脂肪族炭化水素−炭素数９以上の芳香族炭化水素共重合石油樹脂」を、「脂肪族炭化水素−炭素数９以上の芳香族炭化水素共重合石油樹脂
（ただし、脂肪族炭化水素がジシクロペンタジエンであるものを除く）
キ）　上記ア）〜オ）に相当する発明の詳細な説明の箇所（訂正明細書第５頁８〜１２行、１４〜１８行、２１〜２５行、２９行、第６頁９行、第７頁７行、１３〜１４行、２３行、第８頁２行、９〜１１行）を訂正した。
（５４）【発明の名称】
静電荷像現像用トナー、静電荷像現像剤および画像形成方法
（５７）【特許請求の範囲】
　【請求項１】　着色剤と結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
　【請求項２】　ワックスを含有することを特徴とする請求項１に記載の静電荷像現像用トナー。
　【請求項３】　前記ワックスのＤＳＣにおける吸収熱量ピークが７０乃至１００℃の範囲にあることを特徴とする請求項２に記載の静電荷現像用トナー。
　【請求項４】　共重合石油樹脂が、結着樹脂１００重量部に対して、２乃至５０重量部含有していることを特徴とする請求項１に記載の静電荷像現像用トナー。
　【請求項５】　共重合石油樹脂が、８０乃至１７０℃の環球式軟化点を有することを特徴とする請求項１に記載の静電荷像現像用トナー。
　【請求項６】　結着樹脂が、ポリエステル樹脂であることを特徴とする請求項１に記載の静電荷像現像用トナー。
　【請求項７】　結着樹脂がポリエステル樹脂であることを特徴とする請求項３に記載の静電荷像現像用トナー。
　【請求項８】　結着樹脂の軟化点が８０乃至１５０℃、ガラス転移温度が５５乃至７５℃であることを特徴とする請求項１に記載の静電荷像現像用トナー。
　【請求項９】　ワックスが、結着樹脂１００重量部に対して、０．１乃至２０重量部含有していることを特徴とする請求項２に記載の静電荷像現像用トナー。
　【請求項１０】　脂肪族炭化水素−炭素数９以上の芳香族炭化水素共重合石油樹脂の、芳香族炭化水素モノマー量と脂肪族炭化水素モノマー量との重量比が９９：１〜５０：５０であることを特徴とする請求項１に記載の静電荷像現像用トナー。
　【請求項１１】　脂肪族炭化水素−炭素数９以上の芳香族炭化水素共重合石油樹脂が、脂肪族炭化水素成分としてイソプレン、ピペリレン、２−メチルブテン−１、２−メチルブテン−２から選ばれる少なくとも一種類以上のモノマーと、芳香族炭化水素成分としてビニルトルエン、α−メチルスチレン、インデン、イソプロペニルトルエンから選ばれる少なくとも一種類以上のモノマーとを含有することを特徴とする請求項１または請求項２記載の静電荷像現像用トナー。
　【請求項１２】　着色剤が磁性体であることを特徴とする請求項１に記載の静電荷像現像用トナー。
　【請求項１３】　キャリアとトナーとからなる静電荷像現像剤において、該トナーが着色剤と結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
　【請求項１４】　キャリアが、樹脂被覆層を有していることを特徴とする請求項１３に記載の静電荷像現像剤。
　【請求項１５】　静電潜像保持体と静電潜像を形成する工程、現像剤担持体上の現像剤層を用いて前記静電潜像保持体上の静電潜像を顕像化する工程を有する画像形成方法において、前記現像剤が、着色剤と結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
【発明の詳細な説明】
　【０００１】
　【発明の属する技術分野】
　本発明は、電子写真法、静電記録法、静電印刷法などに用いられる静電荷像現像用トナー、この静電荷像現像用トナーを用いる静電荷像現像剤およびこの静電荷像現像剤を用いる画像形成方法に関する。
　【従来の技術】
　従来、静電荷像現像用トナーの定着方式として、加熱ロール方式が広く採用されているが、近年、複写機の高速化、低消費エネルギー化の要求に対して、加熱ロールの熱効率のアップのためのロールの小径化や、薄膜フィルムを介しての定着方式が提案されている。しかし、加熱ロール方式はロールが溶融したトナーと直接接するため、トナーがロール表面に転移し、紙などの被転写体に再転写して汚染する、いわゆるホットオフセットが発生しやすくなる。
　【０００２】
　低温定着性を維持しつつ、ホットオフセットの発生を防止するためにトナーを構成する結着樹脂の分子量分布を広くしてトナー溶融時の粘弾性を制御する方法やトナー中にワックスなどの離型剤を添加して加熱ロールやフィルムとの粘着力を低下させる方法が提案されている。しかし、これらの方法は、ワックスの分散性制御が十分でない。離型剤がポリオレフィンワックスの場合、ポリオレフィンがトナーに対して殆ど溶解しない為分散しにくく、ポリエステル樹脂中に大きなポリオレフィンのドメインが形成され、粉砕時にこのドメイン部分でトナーが粉砕されてトナー表面にポリオレフィンが露出または遊離しやすい。特に磁性現像剤を使用した場合、ポリオレフィンがトナー担持体（スリーブ）を汚染し、トナー搬送ムラが発生したり、帯電付与能力を低下させ、画像濃度の低下を引き起こす。磁性一成分現像剤を用いる小型機においては機械本体の価格を低く抑える必要があるので、感光体をクリーニングする機構が非常にシンプルにできており、遊離したポリオレフィンワックスが感光体への汚染し画像欠落を（筋）を引き起こす。このため、トナーの耐オフセット性が十分でなく粉体流動性や感光体、キャリヤヘのワックス成分の移行などの２次障害をもたらす。このような未だ解決すべき課題を残している。
　【０００３】
　すなわち、特公平７−８６６９９公報、特公平７−８６７００公報、特公平７−８６７０１公報では架橋構造の導入により分子量分布を拡大したポリエステル樹脂をトナー用結着樹脂として用いることにより低温定着性と粉砕性、耐ブロッキング性を満足する技術が提案されている。しかしながら、耐オフセット性を完全に満足するためには、低分子量ポリプロピレンなどの離型剤をポリエステル樹脂中に微細分散する必要があるが低分子量ポリプロピレンなどのワックスは比較的極性の強いポリエステル樹脂との相溶性が悪く均質に分散することは困難である。
　【０００４】
　この問題を解決するために特開平７−２４４４０２では、分子末端に極性基を有する酸化型ポリオレフィンワックスを使用してポリエステル樹脂とワックスの相溶性を良くしワックス分散性を向上する技術が提案されている。この方法では、酸化型ポリオレフィンワックスを使用するとワックスの分散は改良されるが、トナーの粉体流動性や熱保存性が悪くなる。特開平７−１９９５３４では脂肪族石油樹脂を離型剤として使用する技術が提案されているが、同様にトナーの粉体流動性や熱保存性が悪くなるという問題が発生する。また、ポリエステル樹脂自体が強靭であるため、粉砕性向上には限界があり、複写画像の高画質化を達成するために必要な小粒径トナーの作製時に生産性を大きく落としてしまう欠点を有している。
　【０００５】
　この問題を解決するために特開平４−２５７８６８公報では芳香族石油樹脂を使用して粉砕性と熱保存性を両立する技術、特開平８−２７８６５８公報では水素添加石油樹脂を使用して粉砕性と熱保存性を両立する技術の提案があるが、これらの技術では粉砕性の改良はできるが、離型剤の分散性改良には効果がなく、さらにトナーの帯電性を悪化させるという問題を生じる。
　【０００６】
　【発明が解決しようとする課題】
　本発明は、上記の課題を解決することを目的とするものであり、粉砕性と熱保存性が両立でき、十分な低温定着性と耐オフセット性を有する静電荷像現像用トナー、静電荷像現像剤を提供することを目的とするものである。さらに、本発明は、感光体へのフィルミングによる画像欠陥の発生、キャリヤへのインパクションによる帯電性の悪化などの弊害を生じない静電荷像現像用トナー、静電荷像現像剤および画像形成方法を提供することを目的とするものである。
　【０００７】
　【課題を解決するための手段】
　上記した目的を達成するために、本発明の静電荷像現像用トナーは、着色剤と結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
（ただし、脂肪族炭化水素がジシクロペンタジエンであるものを除く）
　【０００８】
　【発明の実施の形態】
　本発明で使用する脂肪族炭化水素−炭素数９以上の芳香族炭化水素共重合石油樹脂
（ただし、脂肪族炭化水素がジシクロペンタジエンであるものを除く）
　【０００９】
　本発明に使用する脂肪族炭化水素−炭素数９以上の芳香族炭化水素共重合石油樹脂
（ただし、脂肪族炭化水素がジシクロペンタジエンであるものを除く）
　【００１０】
　芳香族炭化水素モノマーとしては、モノマー純度の高いピュアモノマーを使用すると、樹脂の着色や、加熱時の臭気を低く押さえることができるのでより好ましい。芳香族炭化水素モノマーの純度としては９５％以上、より好ましくは９８％以上である。芳香族炭化水素モノマーは、炭素数が９以上のモノマーからなり、このモノマーと脂肪族炭化水素モノマーから得られる共重合石油樹脂の場合には、炭素数が９未満の芳香族炭化水素モノマーと脂肪族炭化水素モノマーから得られる共重合石油樹脂に比べて結着樹脂、例えば、ポリエステル樹脂との相溶性がより高くなる。
　【００１１】
　さらに、トナーの粉砕性や熱保存性を満足するために脂肪族炭化水素−炭素数９以上の芳香族炭化水素共重合体の構成としては芳香族炭化水素モノマー量が多いほうが好ましい。ただし、芳香族炭化水素モノマーの量が多すぎると、離型剤の分散性が悪くなり、一方、脂肪族炭化水素モノマーが多すぎると、熱保存性等が低下するので芳香族炭化水素モノマー量と脂肪族炭化水素モノマー量の重量比は、９９：１〜５０：５０、より好ましくは９８：２〜６０：４０、さらに好ましくは９８：２〜９０：１０である。
　【００１２】
　本発明に使用する脂肪族炭化水素−炭素数９以上の芳香族炭化水素共重合石油樹脂
（ただし、脂肪族炭化水素がジシクロペンタジエンであるものを除く）
　【００１３】
　さらに、本発明に使用する脂肪族炭化水素−芳香族炭化水素共重合石油樹脂
（ただし、脂肪族炭化水素がジシクロペンタジエンであるものを除く）
　【００１４】
　本発明に使用される脂肪族炭化水素−炭素数９以上の芳香族炭化水素共重合石油樹脂
（ただし、脂肪族炭化水素がジシクロペンタジエンであるものを除く）
　【００１５】
　本発明に使用される脂肪族炭化水素−炭素数９以上の芳香族炭化水素共重合石油樹脂
（ただし、脂肪族炭化水素がジシクロペンタジエンであるものを除く）
　【００１６】
　本発明に使用する結着樹脂
（ただし、ガラス転移温度が４０℃以上の硬質成分とガラス転移温度が０℃以下の軟質成分とからなる実質的に非晶質のブロック共重合体或いはグラフト共重合体の１種又は２種以上の混合物を除く）
　【００１７】
　本発明に使用されるポリエステル樹脂としてはポリオール成分とポリカルボン酸成分から重縮合により合成される。使用されるポリオール成分としては、エチレングリコール、プロピレングリコール、１，３−ブタンジオール、１，４−ブタンジオール、２，３ブタンジオール、ジエチレングリコール、トリエチレングリコール、１，５−ブタンジオール、１，６−ヘキサンジオール、ネオペンチルグリコール、シクロヘキサンジメタノール、水添ビスフェノールＡ、ビスフェノール−Ａエチレンオキサイド付加物、ビスフェノール−Ａプロピレンオキサイド付加物などが挙げられる。ポリオール成分としては、マレイン酸、フマル酸、フタル酸、イソフタル酸、テレフタル酸、コハク酸、ドデセニルコハク酸、トリメリット酸、ピロメリット酸、シクロヘキサントリカルボン酸、２，５，７−ナフタレントリカルボン酸、１，２，４−ナフタレントリカルボン酸１，２，５ヘキサントリカルボン酸、１，３−ジカルボキシル−２−メチレンカルボキシプロパンテトラメチレンカルボン酸およびそれらの無水物が挙げられる。
　【００１８】
　本発明に使用する結着樹脂の軟化点は８０〜１５０℃が好ましい。より好ましくは１００〜１４０℃である。結着樹脂の軟化点が８０℃未満の場合には熱保存性が悪化し、１５０℃を越えると低温定着性が悪化する。結着樹脂のガラス転移点は５５〜７５℃が好ましい。ガラス転移点が５５℃未満の場合には熱保存性が悪化し、７５℃を越えると低温定着性が悪化する。
　【００１９】
　本発明に使用されるワックス（離型剤）としては低分子量ポリエチレン、低分子量ポリプロピレン、マイクロクリスタリンワックス、パラフィンワックス等の脂肪族炭化水素系ワックス、カルナバワックス、モンタン酸エステルワックスなどの脂肪酸ワックスなどが挙げられる。その中でも、低分子量ポリエチレン、脂肪族炭化水素系ワックスが好ましく、さらに好ましくは、低分子量ポリエチレンが使用される。低分子量ポリエチレンが使用することにより、定着後のこすり画像強度の優れたトナーを得ることができ、自動原稿紙送り装置や、複写機内の紙送りローラー等によりコピー原稿の画像表面が擦られて発生する擦り汚れや画像のにじみ等の画質の低下を防ぐことができる。本発明で使用されるワックス（離型剤）は、ＤＳＣにおける熱量吸収ピークが７０℃〜１００℃の範囲にあることが好ましく、８０℃〜９５℃の範囲にあることが、さらに好ましい。この低温域に熱吸収ピークを持つワックスを使用することにより低温域での離型性が改善され、剥離爪による剥離爪傷の発生が抑制され、ポリエステル樹脂の優れた低温定着性を損なうことなく広い定着可能温度領域を確保することができる。熱量吸収ピークが７０℃より低い場合、熱保存性が悪化し、熱量吸収ピークが１００℃より高い場合、十分な低温域での離型性が得ることができない。なお、本文中のＤＳＣにおける熱量吸収ピークとは、ＤＳＣ−５０（島津製作所製）を用い、昇温度は１０℃／ｍｉｎで測定し、熱量吸収ピークのトップ時の温度とする。これらの離型剤の使用量はトナー樹脂成分１００重量部あたり、０．１〜２０重量部、より好ましくは２〜１０重量部が良い。離型剤の使用量が０．１重量部よりも少ないと、トナーの離型性が低下し、２０重量部を越えると、トナーの帯電性、熱保存性が低下する。
　【００２０】
　本発明の着色剤としてはカーボンブラック、フタロシアンブルー、キナクリドン、ベンジシンイエロー等の公知の着色剤が使用できる。本発明のトナーには必要に応じて帯電制御剤、磁性粉などを添加してもよい。帯電制御剤としてはクロム系アゾ染料、鉄系アゾ染料、アルミニウムアゾ染料、サリチル酸金属錯体など使用できる。
　【００２１】
　磁性粉としては、コバルト、鉄、ニツケルなどの強磁性金属、コバルト、鉄、ニッケル、アルミニウム、鉛、マグネシウム、亜鉛、マンガンなどの金属の合金、Ｆｅ３Ｏ４、γ−Ｆｅ２Ｏ３、コバルト添加酸化鉄等の金属酸化物、ＭｎＺｎフェライト、ＮｉＺｎフェライト等の各種フェライト、マグネタイト、ヘマタイト等の公知の磁性体が好ましく用いられる。さらにそれらの表面をシランカップリング剤、チタネートシランカップリング剤等の表面処理剤で処理したもの、あるいは、ポリマーコーテイングしたものも好ましく用いられる。
　【００２２】
　磁性粉末の混合割合はトナー粒子全体に対して３０〜７０重量％の範囲にあるものが好ましく、より好ましくは３５〜６５重量％の範囲にあるものである。磁性粉末が３０重量％より少ない場合は、トナー担持体のマグネットによるトナーの拘束力が低下し、トナー飛散、カブリの問題が発生する。一方７０重量％を越える場合は、画像濃度が低下するという問題がある。また、これらの磁性粉末の平均粒子径は０．０５〜０．３５μｍ程度のものが結着樹脂の分散性の観点で好ましく用いられる。
　【００２３】
　本発明のトナーにはトナー粒子表面に流動化剤を添加処理してもよい、流動化剤としては、表面を疎水化処理した、シリカ微粒子、酸化チタン微粒子、アルミナ微粒子などの公知の無機微粒子が使用できる。
　【００２４】
　本発明のトナーの製造方法としては、結着樹脂、脂肪族炭化水素−炭素数９以上の芳香族炭化水素共重合石油樹脂と必要に応じて離型剤、着色剤、帯電制御剤をヘンシェルミキサーで混合後、エクストルーダーなどの混練機で溶融混練し、混練物を冷却後、ハンマーミルで粗粉砕後、ジェットミルで微粉砕し、風力分級機で分級し、流動化剤をヘンシェルミキサーなどで混合してトナーとすることができる。
　【００２５】
　本発明の静電荷像現像剤は、上記したトナーとキャリアとからなる二成分系の現像剤である。キャリアは、特に制限はなく、それ自体公知のキャリア，例えば、樹脂被覆キャリア等が好適に使用される。この樹脂被覆キャリアは、芯材の表面に樹脂を被覆したものであって、芯材としては、例えば、鉄粉、フェライト粉、ニッケル粉等の磁性を有する粉体等が挙げられる。芯材の表面に被覆される樹脂としては、例えば、フッ素樹脂、ビニル系樹脂、シリコーン系樹脂等が挙げられる。
　【００２６】
　なお、本発明の静電荷像現像剤は、目的に応じて、適宜選択した添加剤等を含有してもよい。例えば、磁性を得る目的で、鉄類、ニッケル、コバルト等の強磁性を示す金属、合金又はこれらの金属を含む化合物、磁性材料、磁化可能な材料を含んでいてもよい。
　【００２７】
　本発明の画像形成方法は、静電潜像保持体と静電潜像を形成する工程、現像剤担持体上の現像剤層を用いて前記静電潜像保持体上の静電潜像を顕像化する工程を有する画像形成方法において、前記現像剤が、上記した脂肪族炭化水素−炭素数９以上の芳香族炭化水素共重合石油樹脂を含有する静電荷像現像剤を用いるのであり、この画像形成方法においては、上記の静電荷像現像剤の利点をそのまま発揮することができる。
　【００２８】
　【実施例】
　以下、実施例により本発明を詳しく説明するが、本発明はこれらによって限定されるものではない。なお、実施例に用いた脂肪族炭化水素−芳香族炭化水素共重合石油樹脂は、以下の通りである。
（Ａ）：Ｃ５系石油留分（イソプレン）／Ｃ５系石油留分（ピペリレン）／イソプロペニルトルエン＝モノマー重量比（１．５／１．５／９７）、軟化点（１２５℃）
（Ｂ）：Ｃ５系石油留分（イソプレン）／Ｃ５系石油留分（ピペリレン）／純度９８％イソプロペニルトルエン＝モノマー重量比（１．５／１．５／９７）、軟化点（１２５℃）
（Ｃ）：Ｃ５系石油留分（イソプレン）／純度９８％イソプロペニルトルエン／純度９８％インデン＝モノマー重量比（３／５０／４７）、軟化点（１５０℃）
（Ｄ）：Ｃ５系石油留分（イソプレン）／純度９８％イソプロペニルトルエン／純度９８％α−メチルスチレン＝モノマー重量比（５／５０／４５）、軟化点（１２５℃）
（Ｅ）：Ｃ５系石油留分（イソプレン）／純度９８％イソプロペニルトルエン／純度９８％α−メチルスチレン＝モノマー重量比（３０／３５／３５）、軟化点（１１５℃）
　脂肪族炭化水素−芳香族炭化水素共重合石油樹脂の軟化点は、環球式軟化点を示す。また、実施例に用いたワックス（離型剤）は以下の通りである。
　　離型剤Ａ：ポリエチレンワックス１　　　　（融点８７．７℃）
　　　　　　　　　　　　　　　　　　　　　　（数平均分子量１５００）
　　離型剤Ｂ：ポリエチレンワックス２　　　　（融点８２．１℃）
　　　　　　　　　　　　　　　　　　　　　　（数平均分子量１２００）
　　離型剤Ｃ：酸化ポリエチレワックス　　　　（融点９０．３℃）
　　　　　　　　　　　　　　　　　　　　　　（数平均分子量１０００）
　　離型剤Ｄ：酸化ポリプロピレンワックス　　（融点１３８．８℃）
　　　　　　　　　　　　　　　　　　　　　　（数平均分子量３５００）
　　離型剤Ｅ：ポリプロピレンワックス　　　　（融点１４２．６℃）
　　　　　　　　　　　　　　　　　　　　　　（数平均分子量３０００）
　　離型剤Ｆ：フィッシャートロプシュワックス（融点８５．０℃）
　　　　　　　　　　　　　　　　　　　　　　（数平均分子量２０００）
　　離型剤Ｇ：カルナバワックス　　　　　　　（融点８３．５℃）
　　　　　　　　　　　　　　　　　　　　　　（数平均分子量２０００）
　　離型剤Ｈ：パラフィンワックス　　　　　　（融点８０．０℃）
　　　　　　　　　　　　　　　　　　　　　　（数平均分子量１０００）
　尚、融点はＤＳＣにおける吸収熱量ピークに相当する。
　【００２９】
実施例１
ポリエステル樹脂（ビスフェノールＡエチレンオキサイド付加物／ビスフェノールＡプロピレンオキサイド付加物／テレフタル酸／フマル酸縮合物、重量平均分子量６０００、軟化点１００℃、ガラス転移点５８℃、酸価１５）
　　　　　　　　　　　　　　　　　　　　　　　　　　　　　　　８４重量部
脂肪族炭化水素−芳香族炭化水素共重合石油樹脂（Ａ）　　　　　　１０重量部
カーボンブラック（キャボット社製　ＢＰＬ）　　　　　　　　　　　６重量部
　【００３０】
　上記混合物を溶融混練し、その後圧延／冷却し、ハンマーミルで粗破砕し、ジェットミルで微粉砕、風力分級機で分級し、体積平均粒径９．０μｍのトナー母体粒子を得た。このトナー母体粒子１００重量部に対して酸化チタン１．０重量部と疎水性シリカ０．３重量部をヘンシェルミキサーにて混合し、トナー粒子を得た。上記トナー粒子６重量部と、フェライトコアにスチレン／アクリル樹脂を２％コーティングした５０μｍのキャリヤ１００重量部とを混合し、現像剤を得た。
　【００３１】
実施例２
実施例１の脂肪族炭化水素−芳香族炭化水素共重合石油樹脂（Ａ）の代わりに、脂肪族炭化水素−芳香族炭化水素共重合石油樹脂（Ｂ）を使用した他は、実施例１と同様にしてトナー粒子及び現像剤を得た。
　【００３２】
実施例３
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ａ）　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３３】
実施例４
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８６重量部
脂肪族炭化水素−芳香族炭化水素共重合石油樹脂（Ｂ）　　　　　　　３重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３４】
実施例５
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３５】
実施例６
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　６９重量部
脂肪族炭化水素−芳香族炭化水素共重合石油樹脂（Ｂ）　　　　　　２０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３６】
実施例７
ポリエステル樹脂（ビスフェノールＡエチレンオキサイド付加物／ビスフェノールＡプロピレンオキサイド付加物／テレフタル酸／フマル酸／ト糾メリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｃ）　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３７】
実施例８
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｄ）　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３８】
実施例９
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｅ）　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００３９】
実施例１０
　ポリエステル樹脂のかわりにスチレン／ブチルアクリレート共重合体（８０／２０、数平均分子量３５００、重量平均分子量３０００００）を使用した以外は、実施例５と同様にしてトナー粒子及び現像剤を得た。
　【００４０】
比較例１
ポリエステル樹脂（ビスフェノールＡエチレンオキサイド付加物／ビスフェノールＡプロピレンオキサイド付加物／テレフタル酸／フマル酸縮合物、重量平均分子量６０００、軟化点１００℃、ガラス転移点５８℃、酸価１５）
　　　　　　　　　　　　　　　　　　　　　　　　　　　　　　　８４重量部
脂肪族炭化水素石油樹脂（Ｃ５系石油留分：イソプレン／ピペリレン＝５０／５０）
　　　　　　　　　　　　　　　　　　　　　　　　　　　　　　　１０重量部
カーボンブラック（キャボット社製　ＢＰＬ）　　　　　　　　　　　６重量部
　上記混合物を実施例１と同様にし、トナー粒子及び現像剤を得た。
　【００４１】
比較例２
ポリエステル樹脂（ビスフェノールＡエチレンオキサイド付加物／ビスフェノールＡプロピレンオキサイド付加物／テレフタル酸／フマル酸縮合物、重量平均分子量６０００、軟化点１００℃、ガラス転移点５８℃、酸価１５）
　　　　　　　　　　　　　　　　　　　　　　　　　　　　　　　８４重量部
芳香族炭化水素石油樹脂（Ｃ９系石油留分：α−メチルスチレン）　１０重量部
カーボンブラック（キャボット社製　ＢＰＬ）　　　　　　　　　　　６重量部
　上記混合物を実施例１と同様にし、トナー粒子及び現像剤を得た。
　【００４２】
比較例３
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８９重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００４３】
比較例４
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８９重量部
離型剤Ｄ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００４４】
比較例５
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素石油樹脂（Ｃ５系石油留分：イソプレン／ピペリレン＝５０／５０）
　　　　　　　　　　　　　　　　　　　　　　　　　　　　　　　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００４５】
比較例６
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
芳香族炭化水素石油樹脂（Ｃ９系石油留分：α−メチルスチレン）　１０重量部
離型剤Ｅ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００４６】
　上記のようにして得られた実施例１〜１０及び比較例１〜６のトナー粒子および現像剤についてそれぞれ離型剤分散性、トナー流動性、トナー熱保存性、トナー粉砕性、感光体フィルミング、画像濃度、定着性について評価した。
　【００４７】
＜離型剤分散性＞トナー切片を透過型電子顕微鏡にて観察。実用上、問題がないのはほぼ０．５μｍ以下である。
＜トナー流動性＞富士ゼロックス社製Ｖ５００改造機にて連続駆動で１分間にトナーカートリッジから落下するトナー量を測定。実用上、問題がないのはほぼ１５ｇ以上である。
＜トナー熱保存性＞５０℃、５０％ＲＨの環境下で２４時間放置後１０６μｍの目開きメッシュ上に残存するトナー量％を測定。実用上、問題がないのはほぼ５％以下である。
＜トナー粉砕性指標＞ジェットミルにて混練粗粉砕物を粉砕する際、体積平均粒径（コールカウンターＴＡ−ＩＩ型、アパーチャー径１００μｍ）９．０μｍになる供給量の比（実施例１を１．０とし、その他をこの供給量で割って算出。トナー粉砕性指標が大きいほど粉砕しやすく、実用上、問題がないのはほぼ０．８以上である。
　【００４８】
＜感光体フィルミング＞富士ゼロックス社製Ｖ５００改造機にて１０万枚コピー後、感光体フィルミングによる画像欠陥をグレード付（Ｇ５悪い→Ｇ１良い）
＜１０万枚中最低画像濃度＞富士ゼロックス社製Ｖ５００改造機にて１０万枚コピー中に現像剤の帯電変動（チャージアップ）による画像濃度低下をマクベス濃度計にて評価。実用上、問題がないのはほぼ１．２０以上である。
＜定着時発生臭＞定着機を通過する際の匂いを官能評価。
＜最低定着温度＞富士ゼロックス社製Ｖ５００改造機にて定着温度を変え、テスト。ソリッド画像を２つ折りにしてそのレベルを目視グレード評価。許容レベルになる最低温度を測定。実用上、問題がないのはほぼ１３５℃以下である。
＜オフセット温度＞富士ゼロックス社製Ｖ５００改造機にて定着温度を変え、テスト。そのオフセットレベルを目視グレード評価。
　【００４９】
　なお、実施例１，実施例２および比較例１，比較例２のみ定着ロールにオイル供給を行った。結果を表１および表２に示す。
　【表１】
　【００５０】
　【表２】
　【００５１】
　表１および表２から、各実施例１〜１０は、上記した特性がいずれも良好であるが、特に脂肪族炭化水素−炭素数９以上の芳香族炭化水素共重合石油樹脂において、純度の高い炭素数９以上の芳香族炭化水素モノマーを使用した実施例２，４，５，６，７，８，９の場合、定着時の発生臭がなく、また、結着樹脂としてポリエステル樹脂を用いた（実施例１〜実施例９）では、低温定着性の点で優れていることわかる。
　【００５２】
実施例１１
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ａ）　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５３】
実施例１２
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５４】
実施例１３
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　６９重量部
脂肪族炭化水素−芳香族炭化水素共重合石油樹脂（Ｂ）　　　　　　２０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５５】
実施例１４
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８９重量部
脂肪族炭化水素−芳香族炭化水素共重合石油樹脂（Ｂ）　　　　　　　３重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５６】
実施例１５
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｃ）　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５７】
実施例１６
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｄ）　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５８】
実施例１７
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｅ）　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００５９】
実施例１８
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ｂ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６０】
実施例１９
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ｆ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６１】
実施例２０
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ｇ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６２】
実施例２１
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素−芳香族炭化水素共重合石油樹脂（Ｂ）　　　　　　１０重量部
離型剤Ｈ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６３】
比較例７
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８９重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６４】
比較例８
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
脂肪族炭化水素石油樹脂（Ｃ５系石油留分：イソプレン／ピペリレン＝５０／５０）
　　　　　　　　　　　　　　　　　　　　　　　　　　　　　　　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６５】
比較例９
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　７９重量部
芳香族炭化水素石油樹脂（Ｃ９系石油留分：α−メチルスチレン）　１０重量部
離型剤Ａ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６６】
比較例１０
ポリエステル樹脂（ビスフェノールＡエチレンオキサイド付加物／ビスフェノールＡプロピレンオキサイド付加物／テレフタル酸／フマル酸／トリメリット酸／ドデセニルコハク酸縮合物、重量平均分子量３００００、軟化点１３０℃、ガラス転移点６２℃、酸価１５）
　　　　　　　　　　　　　　　　　　　　　　　　　　　　　　　８９重量部
脂肪族炭化水素石油樹脂（Ｃ５系石油留分：イソプレン／ピペリレン＝５０／５０）
　　　　　　　　　　　　　　　　　　　　　　　　　　　　　　　１０重量部
離型剤Ｃ　　　　　　　　　　　　　　　　　　　　　　　　　　　　５重量部
カーボンブラック（キャボット社製　ＢＰＬ）　　　　　　　　　　　６重量部
　上記混合物を実施例１と同様にし、トナー粒子及び現像剤を得た。
　【００６７】
　上記のようにして得られた実施例１１〜２１、比較例７〜１０のトナー粒子及び現像剤について、それぞれ実施例１〜１０、比較例１〜６と同様の評価、加えて、剥離爪傷消失温度、こすり画像濃度についても評価した。
　【００６８】
＜剥離爪傷消失温度＞富士ゼロックス社製Ｖ５００改造機にて定着温度を変えて定着を実施。画像先端部分のベタ黒画像において発生する剥離爪傷が実用上問題ならないレベルに達する最低温度を測定。実用上問題ないのは約１３５℃以下である。
＜こすり画像濃度＞富士ゼロックス社製Ｖ５００改造機の自動原稿誌送り装置を用い測定を実施。５枚の原稿を装置にセットして送り、２枚目以降の原稿の汚れを目視グレード評価。（Ｇ５悪い→Ｇ１良い）
　【００６９】
　結果を表３及び表４に示す。
　【００７０】
　【表３】
　【００７１】
　【表４】
　【００７２】
　表３及び表４より各実施例１１〜２１は各特性が良好であるが、特に脂肪族炭化水素−炭素数９以上の芳香族炭化水素共重合石油樹脂において、純度の高い炭素数９以上の芳香族炭化水素モノマーを使用してた場合定着時の発生臭がなく、また離型剤としてポリエチレンを用いた場合、こすり画像濃度が優れることがわかる。
　【００７３】
実施例２２
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素−芳香族炭化水素共重合石油樹脂（Ａ）　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　【００７４】
　上記材料をヘンシェルミキサーにより粉体混合し、これを設定温度１４０℃のエクストルーダーにより熱混錬した。冷却後、粗粉砕、微粉砕、５０％体積粒子径Ｄ５０が６．６μｍの粉砕物を得た。更にこの粉砕物を分級して、Ｄ５０＝７．２μｍ、５μｍ以下：２２％の分級品を得た。得られたトナー分級品１００重量部に対して、平均粒子径０．４２μｍ、０．２μｍ以下が５個数％、１．０μｍ以上が１個数％の磁性粉０．５重量部及び粒径１２ｎｍのシリコーンオイル処理シリカ１．０重量部をヘンシェルミキサーで外添し、トナー粒子を得た。上記トナー粒子６重量部とフェライトコアにスチレン／アクリル樹脂を被覆した５０μｍのキャリア１００重量部とを混合し、現像剤を得た。
　【００７５】
実施例２３
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　４３．５重量部
脂肪族炭化水素−芳香族炭化水素共重合石油樹脂（Ａ）　　　　　２．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００７６】
実施例２４
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３０．５重量部
脂肪族炭化水素−芳香族炭化水素共重合石油樹脂（Ａ）　　　　１５．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００７７】
実施例２５
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素−芳香族炭化水素共重合石油樹脂（Ｂ）　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００７８】
実施例２６
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素−芳香族炭化水素共重合石油樹脂（Ｃ）　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００７９】
実施例２７
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素−芳香族炭化水素共重合石油樹脂（Ｄ）　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００８０】
実施例２８
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素−芳香族炭化水素共重合石油樹脂（Ｅ）　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００８１】
比較例１１
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　５５．５重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００８２】
比較例１２
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
脂肪族炭化水素石油樹脂（Ｃ５系石油留分：イソプレン／ピペリレン＝５０／５０）
　　　　　　　　　　　　　　　　　　　　　　　　　　　　　　６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００８３】
比較例１３
ポリエステル樹脂（ビスフェノールＡエチレンオキサイド付加物／ビスフェノールＡプロピレンオキサイド付加物／無水マレイン酸／テレフタル酸縮合物、重量平均分子量２００００、軟化点１２０℃、ガラス転移点６５℃、酸価１５）
　　　　　　　　　　　　　　　　　　　　　　　　　　　　　３９．５重量部
芳香族炭化水素石油樹脂（Ｃ９系石油留分：α−メチルスチレン）６．０重量部
離型剤Ｅ　　　　　　　　　　　　　　　　　　　　　　　　　　３．０重量部
マグネタイト（粒子径０．２μｍ）　　　　　　　　　　　　　５０．０重量部
負帯電性帯電制御剤（Ｆｅ含有アゾ系染料）　　　　　　　　　　１．５重量部
　上記混合物を実施例２２と同様にし、トナー粒子及び現像剤を得た。
　【００８４】
　上記のようにして得られた実施例２２〜２８、比較例１１〜１３のトナー粒子及び現像剤について、それぞれ離型剤分散性、最低定着温度及びオフセット温度は実施例１〜１０と同様に評価し、画像評価（画像濃度、画像上筋、スリーブフィルミング、感光体フィルミング）は、下記のように評価した。
　【００８５】
＜画像評価＞電子写真用トナー組成物を用いて、富士ゼロックス社製複写機ＡＢＬＥ３３２１にて高温多湿下（３０℃／ＲＨ８０％）で評価を行った。評価内容は初期画質及び５０００枚コピーを取った後の画質である。画像濃度はＸ−ｒｉｔｅ濃度計にて測定し、画質上筋については５０００枚コピーを取った後のベタ画像にて評価を行った。
　【００８６】
＜感光体フィルミング＞上記画像評価法にて５０００枚コピーを取った後に発生した感光体上のフィルミングを目視で評価。
　【００８７】
＜スリーブフィルミング＞上記画像評価法にて５０００枚コピーを取った後に発生したスリーブ上のフィルミングを目視で評価。
　【００８８】
　結果を表５及び表６に示す。
　【００８９】
　【表５】
　【００９０】
　【表６】
　【００９１】
　表５及び表６より磁性現像剤に脂肪族炭化水素−炭素数９以上の芳香族炭化水素共重合石油樹脂を添加することにより、上記各特性が改善されたことがわかる。
　【００９２】
　【発明の効果】
　以上のように本発明によれば、粉砕性と熱保存性が両立でき、十分な低温定着性を維持したまま耐オフセット性か著しく改善され、粉砕性がよく、感光体へのフィルミングによる画像欠陥の発生、キャリヤへのインパクションによる帯電性の悪化などの弊害を生じない静電荷像現像用トナー、静電荷像現像剤および画像形成方法を提供することができる。